(57)【特許請求の範囲】
【請求項１】
包装袋と、前記包装袋の内部に収容され、支持体の片面に粘着層が形成された貼付剤と、を備える貼付剤入り包装袋であって、
前記粘着層は、粘着剤と、ビソプロロール又はその薬学的に許容される塩と、を含有する粘着剤組成物から構成されており、
前記包装袋の内部は、２５℃における相対湿度が２０％以下に維持されている、
ことを特徴とする貼付剤入り包装袋。
【請求項２】
前記相対湿度が１０％以下に維持されていることを特徴とする請求項１記載の貼付剤入り包装袋。
【請求項３】
前記相対湿度が２％以上に維持されていることを特徴とする請求項１又は２記載の貼付剤入り包装袋。
【請求項４】
前記包装袋の内部に、乾燥剤が更に収容されていることを特徴とする請求項１〜３のいずれか一項に記載の貼付剤入り包装袋。
【請求項５】
前記乾燥剤は、金属酸化物、ゼオライト及び粘土鉱物からなる群より選ばれる少なくとも一種の材料から構成される多孔質物質からなる乾燥剤であることを特徴とする請求項４記載の貼付剤入り包装袋。
【請求項６】
前記乾燥剤は、ゼオライト及び粘度鉱物からなる群より選ばれる少なくとも一種の材料から構成される多孔質物質からなる乾燥剤であることを特徴とする請求項４記載の貼付剤入り包装袋。
【請求項７】
前記粘着剤は、スチレン−イソプレン−スチレン共重合体、ポリイソブチレン、及び、アクリル系ポリマーからなる群より選ばれる少なくとも一種の化合物を含有していることを特徴とする請求項１〜６のいずれか一項に記載の貼付剤入り包装袋。
【請求項８】
前記粘着剤は、スチレン−イソプレン−スチレン共重合体、及び、アクリル系ポリマーからなる群より選ばれる少なくとも一種の化合物を含有していることを特徴とする請求項１〜６のいずれか一項に記載の貼付剤入り包装袋。
【請求項９】
前記包装袋は、水分の透過を遮蔽する遮蔽層を有していることを特徴とする請求項１〜８のいずれか一項に記載の貼付剤入り包装袋。
【請求項１０】
前記包装袋は、当該包装袋の最も内側に、ポリアクリロニトリルから形成された層を有していることを特徴とする請求項１〜９のいずれか一項に記載の貼付剤入り包装袋。
【発明の詳細な説明】
【技術分野】
【０００１】
本発明は、貼付剤入り包装袋、より詳しくは、包装袋及びその内部に収容された貼付剤を有する貼付剤入り包装袋に関する。
【背景技術】
【０００２】
ビソプロロール（特にフマル酸ビソプロロール）は、交感神経のβ１受容体を選択的に遮断する作用を有する薬物として広く知られており、高血圧症、狭心症、不整脈（頻脈）等の治療に用いられている。【０００３】
このビソプロロールは、錠剤に加工されて経口的に投与されることが一般的である。しかしながら、ビソプロロールは加水分解反応を極めて受けやすいという性質を有しているため、空気中に放置された場合に、錠剤中のビソプロロールが経時的に減少してしまうことが多かった。つまり、ビソプロロールを含む錠剤は、保存安定性が低かった。【０００４】
そこで、ビソプロロールを含む錠剤の保存安定性を向上させるため、種々の試みがなされている。例えば、ビソプロロール、乳糖及び特定のセルロース誘導体を含む組成物からなる錠剤が知られている（例えば、下記特許文献１参照）。かかる組成を有する錠剤においては、上述したようなビソプロロールの加水分解を生じることが少ないため、錠剤の長期保存が可能となる。
【特許文献１】特開２００２−３０８７６２号公報
【発明の開示】
【発明が解決しようとする課題】
【０００５】
ところで、近年では、経口投与に代わる薬剤の投与方法として、貼付剤を用いた経皮投与が注目されている。この貼付剤としては、樹脂材料からなるフィルムや織布等の支持体の表面に薬物を含有する粘着層が形成された構成を有するものが広く知られている。このような貼付剤は、生体における皮膚表面に粘着層が接するように貼付されて用いられる。そして、粘着層中の薬物が皮膚を通って血中に浸透することで、生体に対する薬物の効能が発揮される。【０００６】
貼付剤を用いた経皮投与は、長時間にわたって持続的に薬物を投与できるほか、投与量を厳密に制御することができるといった利点を有している。このため、貼付剤による経皮投与によれば、生体に過剰量の薬物が取り込まれることを抑制でき、薬物による望ましくない副作用を低減することができると期待されている。【０００７】
このような状況下、上述したビソプロロールも、他の薬物と同様に貼付剤への適用が検討され始めている。しかし、貼付剤における粘着層に導入されたビソプロロールは、上記従来技術のような錠剤に加工されたものに比して加水分解反応を受けやすいものであった。このため、粘着層にビソプロロールを含有する貼付剤を十分に実用的な期間保存しておくことは困難な傾向にあった。【０００８】
本発明は上記事情に鑑みてなされたものであり、粘着層にビソプロロールを含む貼付剤を安定に保存することができる貼付剤入り包装袋を提供することを目的とする。
【課題を解決するための手段】
【０００９】
本発明者らは、粘着層にビソプロロールを含有する貼付剤の長期保存を達成するために種々の検討を行った。まず、貼付剤と空気との接触を防ぐために、貼付剤を包装袋の内部に収容した状態、すなわち貼付剤入り包装袋の状態で保存することを試みた。しかし、包装体により外部の空気との接触を絶った状態であっても、粘着層中のビソプロロールの加水分解を抑制することは困難であるという結果が得られた。この結果から、貼付剤を包装袋に収容するだけでは、貼付剤を長期保存するのは困難であることが判明した。【００１０】
次いで、ビソプロロールの加水分解反応について詳細な検討を行うために、貼付剤を種々の条件下で保存する試験を行った。その結果、相対湿度が２５℃で２５％を超えるような条件において貼付剤を保存した場合に、粘着層中のビソプロロールの加水分解反応が著しく進行していることを見出した。そこで、上述した貼付剤入り包装袋における包装袋内部の相対湿度について検討したところ、いずれも相対湿度が上記値を上回っていることが確認された。【００１１】
本発明はこれらの知見に基づいてなされたものであり、包装袋と、この包装袋の内部に収容され、支持体の片面に粘着層が形成された貼付剤とを備える貼付剤入り包装袋であって、粘着層は、粘着剤とビソプロロールまたはその薬学的に許容される塩とを含有する粘着剤組成物から構成されており、包装袋の内部は２５℃における相対湿度が２５％以下に維持されていることを特徴とする。【００１２】
ここで、２５℃における相対湿度とは、２５℃における一定体積中の空気が持つことができる最大の水蒸気量（ｋｇ・ｍ−３：飽和湿度）を１００とした場合の、これに対する実際に含まれる水蒸気量（ｋｇ・ｍ−３）の割合（％）をいうものとする。【００１３】
このように、上記構成を有する貼付剤入り包装袋においては、内部の相対湿度が２５℃で２５％以下となるように維持された包装袋の内部に貼付剤が保存されている。上述したように、このような条件下においては粘着層中のビソプロロールが加水分解されることは極めて少ない。このため、本発明の貼付剤入り包装袋によれば、貼付剤における粘着層中のビソプロロールの経時的な減少が抑制される。その結果、粘着層にビソプロロールを含有する貼付剤を長期保存することが容易となる。【００１４】
本発明の貼付剤入り包装袋の包装袋内部は、２５℃における上記相対湿度が、１０％以下に維持されているとより好適である。この条件下では、粘着層中のビソプロロールの加水分解反応が著しく抑制され、かかる加水分解に基づくビソプロロールの減少もほとんど見られなくなる。このため、このような貼付剤入り包装袋によれば、長期保存後の貼付剤であっても、製造時とほぼ変わらない効能を得ることができるようになる。【００１５】
貼付剤入り包装袋における包装袋の内部には、乾燥剤が更に収容されていると好ましい。そして、包装袋の内部は、この乾燥剤が水分を吸収することによって上記相対湿度の値に維持されていることが好ましい。こうすることで、包装袋内部を乾燥するための特段の操作は必要なくなり、その結果、包装袋内部の相対湿度を上記値に維持することが容易となる。【００１６】
またこの場合、包装前の貼付剤における粘着層がある程度の水分を含有している状態であったとしても、かかる貼付剤を乾燥剤とともに包装袋内部に導入することで、粘着層中の水分が乾燥剤に吸収され、これにより粘着層の水分量を好適な範囲とすることができる。つまり、乾燥剤を用いることで、包装袋内部の相対湿度を上記値に維持することができるようになると同時に、貼付剤の製造時に通常必要であった包装材料等の乾燥操作をも省略することが可能となる。【００１７】
上記乾燥剤は、水を物理的に吸着する物質からなる乾燥剤、いわゆる物理的乾燥剤であると好ましい。このような乾燥剤は、包装袋内部の水分を効果的に吸着することができ、上記相対湿度の値を容易に維持することができる。【００１８】
また、乾燥剤は、多孔質物質からなるものであると好ましい。より具体的には、金属酸化物、ゼオライト、粘土鉱物からなる群より選ばれる少なくとも一種の材料から構成される多孔質物質からなる乾燥剤が好ましい。【００１９】
上記粘着剤としては、スチレン−イソプレン−スチレン共重合体、ポリイソブチレン、及びアクリル系ポリマーからなる群より選ばれる少なくとも一種の化合物が好ましい。これらの粘着剤は、皮膚への密着性が良好であり、皮膚への刺激が少ないという特性を有している。また、これらの粘着剤及びビソプロロールを含有する粘着層によれば、粘着層から皮膚へのビソプロロールの移動が生じ易くなり、その結果、貼付剤の効能がより効果的に発揮されるようになる。【００２０】
また、本発明の貼付剤入り包装袋における包装袋は、水分の透過を遮蔽する遮蔽層を少なくとも有していることが好ましい。これにより、包装袋外部からの水分の浸入が極めて少なくなり、内部の相対湿度を上記値に維持することが容易となる。【００２１】
また、包装袋は、当該包装袋の最も内側に、ポリアクリロニトリルからなる層を有しているとより好ましい。ポリアクリロニトリルからなる層は、貼付剤の粘着層からのビソプロロールの移行が生じ難いという特性を有している。このため、包装袋の最内層にポリアクリロニトリルからなる層を設けることで、ビソプロロールの包装袋への移行に基づく保存安定性の低下を抑制することができるようになる。
【発明の効果】
【００２２】
本発明の貼付剤入り包装袋によれば、粘着層にビソプロロールを含む貼付剤におけるビソプロロールの加水分解反応を抑制することができ、これにより貼付剤を長期間安定に保存することが可能となる。
【図面の簡単な説明】
【００２３】
【図１】本発明の貼付剤入り包装袋の好適な実施形態を示す断面図である。
【符号の説明】
【００２４】
１…貼付剤入り包装袋、２…ＰＡＮ層、４…Ａｌ層、６…ＰＥＴ層、７ａ，７ｂ…積層包材、８…包装袋、１０…貼付剤、１２…支持体、１４…粘着層、１６…剥離フィルム、２０…包装乾燥剤、２２…乾燥剤、２４…乾燥剤用包装袋。
【発明を実施するための最良の形態】
【００２５】
以下、本発明の実施形態について、図面を参照して詳細に説明する。【００２６】
図１は、本発明の貼付剤入り包装袋の好適な実施形態を示す断面図である。貼付剤入り包装袋１は、互いに対向配置された一対の積層包材７ａ，７ｂからなる包装袋８と、この包装袋８内部の空間に収容された貼付剤１０を有している。また、図１に示される貼付剤入り包装袋１においては、包装袋８内に、包装乾燥剤２０が更に収容されている。このような構成を有する貼付剤入り包装袋１においては、後述するように、包装袋８内部の２５℃における相対湿度が２５％以下に維持されている。【００２７】
貼付剤１０は、略矩形の支持体１２と、この支持体１２の片面略全面に積層された粘着層１４とを備えるものである。また、この貼付剤１０における粘着層１４には、当該層１４からの剥離が可能な剥離フィルム１６が付着している。【００２８】
支持体１２は、粘着層１４を支持可能なものであれば特に制限されないが、貼付剤１０の皮膚に対する付着性を高める観点から、適度な柔軟性を有していることが好ましい。支持体１２の好適な構成材料としては、ポリエステル、ポリプロピレン、ポリエチレン、酢酸ビニル、塩化ビニル等のポリマーや、これらを構成する単量体が共重合してなるポリマー（例えば、エチレン−酢酸ビニル共重合体）等の樹脂材料からなるフィルム、これらの樹脂からなる繊維により形成された織布又は不織布等の布材、又は、これらのフィルム及び布材からなる複合体が挙げられる。【００２９】
粘着層１４は、粘着剤、及び、薬物であるビソプロロール又はその薬学的に許容される塩（以下、これらをまとめて「ビソプロロール化合物」という）を含有する粘着剤組成物から構成されるものである。粘着剤組成物における粘着剤としては、皮膚に対する安全性を有しており、常温で貼付剤を皮膚表面に固定できる粘着性を有するものが好ましく、一般に貼付剤の粘着剤として公知である材料からなるものを適用できる。【００３０】
より具体的には、粘着剤としては、基剤、粘着付与剤及び軟化剤から構成されるものが例示できる。この構成の粘着剤における基剤としては、天然ゴム系材料、合成ゴム系材料、アクリル系樹脂材料、シリコン系樹脂材料等が挙げられる。なかでも、粘着性に優れ、また薬物の放出性に優れていることから合成ゴム系材料及び／又はアクリル系樹脂材料が好ましい。合成ゴム系材料としては、ポリイソブチレン、ポリイソプレン等の単独重合体、又はこれらを含む共重合体が挙げられる。特に、スチレン−イソプレン−スチレンブロックコポリマー（以下、「ＳＩＳ」という）、ポリイソブチレンが好ましい。【００３１】
アクリル系樹脂材料としては、アクリル酸、アクリル酸−２−エチルヘキシル、アクリル酸メチル、アクリル酸ブチル、アクリル酸ヒドロキシエチル、メタクリル酸−２−エチルヘキシル等の（メタ）アクリル酸（エステル）の単独重合体や、これらの（メタ）アクリル酸（エステル）を少なくとも一種含有する共重合体が挙げられる。このようなアクリル系樹脂材料としては、アクリル酸−２−エチルヘキシル・酢酸ビニル共重合体、アクリル酸−２−エチルヘキシル・酢酸ビニル・アクリル酸共重合体、アクリル酸−２−エチルヘキシル・酢酸ビニル・アクリル酸ヒドロキシエチル共重合体、アクリル酸−２−エチルヘキシル・酢酸ビニル・アクリル酸ヒドロキシエチル・アクリル酸共重合体、アクリル酸−２−エチルヘキシル・メタクリル酸−２−エチルヘキシル・メタクリル酸ドデシル共重合体、などが挙げられる。なかでも、アクリル酸−２−エチルヘキシル・酢酸ビニル共重合体、アクリル酸−２−エチルヘキシル・酢酸ビニル・アクリル酸共重合体が好ましい。【００３２】
また、粘着剤としては、上述した樹脂材料を複数種組み合わせた複合材料も好適である。このような複合材料としては、例えば、ＳＩＳとアクリル系樹脂との複合材料が挙げられ、具体的には、ＳＩＳとアクリル酸−２−エチルヘキシル・酢酸ビニル・アクリル酸共重合体とを混合した複合材料が好ましい。【００３３】
また、粘着剤に含有させる粘着付与剤としては、脂環族飽和炭化水素樹脂、ロジン誘導体（例えばロジン、ロジンのグリセリンエステル、水添ロジン、水添ロジンのグリセリンエステル、ロジンのペンタエリスリトールエステル等）、テルペン樹脂、石油樹脂、マレイン酸レジン等が挙げられる。なかでも、脂環族飽和炭化水素樹脂や水添ロジンエステルが好適である。これらの粘着付与剤は単独で用いてもよく、また２種以上を組み合わせて用いてもよい。【００３４】
さらに、軟化剤としては、石油系オイル（例えばパラフィン系プロセスオイル、ナフテン系プロセスオイル、芳香族系プロセスオイル等）、スクワラン、スクワレン、植物系オイル（アーモンド油、オリーブ油、ツバキ油、ひまし油、トール油、ラッカセイ油）、オレフィン酸、シリコンオイル、二塩基酸エステル（例えばジブチルフタレート、ジオクチルフタレート等）、液状ゴム（例えばポリブテン、液状イソプレンゴム）、液状脂肪酸エステル（ミリスチン酸イソプロピル、ラウリン酸ヘキシル、セバシン酸ジエチル、セバシン酸イソプロピル）、ジエチレングリコール、ポリエチレングリコール、サリチル酸グリコール、プロピレングリコール、ジプロピレングリコール、トリアセチン、クエン酸トリエチル、クロタミトン等が挙げられる。これらの中でも特に、流動パラフィン、ミリスチン酸イソプロピル又はセバシン酸ジエチルは皮膚への適度な付着性を付与できることから好ましい。軟化剤は、上述したもののうち１種類を単独で用いてもよく、また２種類以上を組み合わせて用いてもよい。【００３５】
さらに、粘着剤組成物中の薬物であるビソプロロール化合物としては、β１−受容体を選択的に遮断する作用を有するフマル酸ビソプロロールが例示できる。【００３６】
粘着剤組成物においては、ビソプロロール化合物の含有量が、１〜５０質量％であると好ましく、５〜２０質量％であるとより好ましい。ビソプロロール化合物の含有量が１質量％未満であると、粘着層１４からビソプロロール化合物が放出されにくくなり、使用時に適切な量の薬物を投与することが困難となる傾向にある。一方、５０質量％を超えると、粘着層１４中にビソプロロールを保持しきれなくなり、また、粘着層１４の粘着特性が低下する傾向にある。【００３７】
また、粘着剤が上述した基剤、粘着付与剤及び軟化剤を含有するものである場合、各成分の含有量は以下の範囲であると好ましい。すなわち、総量中、基剤の含有量が１０〜９０質量％であり、粘着付与剤の含有量が０〜６０質量％であり、軟化剤の含有量が０〜３０質量％であると好ましい。【００３８】
剥離フィルム１６は、粘着層１４からの剥離が可能なものであれば特に制限はなく、剥離処理（好ましくはシリコン処理）が施されたポリエチレンテレフタレート（以下、ＰＥＴという）やポリエステル等の樹脂フィルム、紙等からなるものが挙げられる。なお、この剥離フィルム１６は、貼付剤１０にしわやより、ねじれ等が生じないように適度な剛性を有していると好ましい。また、図１に示されるように、貼付剤１０使用時における剥離フィルム１６の剥離を容易にするため、粘着層１４よりも大きな面積を有しているとより好ましい。この場合、剥離フィルム１６が粘着層１４からはみ出した部位をつまむことで、当該フィルム１６を容易に引き剥がすことができる。【００３９】
このような構成を有する貼付剤１０のサイズは、貼付剤１０を使用する部位や薬物投与量等を考慮して適宜変更することができる。例えば、貼付剤として通常用いられるサイズとすることができ、１〜１００ｃｍ２、好ましくは５〜４０ｃｍ２の面積を有するものを適用できる。また、各層の厚さも上記観点から種々の値をとり得るが、例えば、粘着層１４の厚さは１０〜３００μｍ、好ましくは２５〜１５０μｍである。【００４０】
上述した貼付剤１０を包装する包装袋８は、互いに対向配置された一対の略矩形の積層包剤７ａ，７ｂから構成されている。積層包材７ａ，７ｂは、略矩形を有するフィルム状の積層体であり、ポリアクリロニトリル（以下、「ＰＡＮ」という）からなるＰＡＮ層２と、アルミニウム箔からなるＡｌ層４と、ＰＥＴからなるＰＥＴ層６とが内側から順に積層された構成を有している。また、互いに対向配置された積層包材７ａ，７ｂは、これらの外縁部において接合されており、これにより周囲が全周にわたって閉じられている。なお、積層包材７同士の外縁部の接合は、ヒートシールにより行うか、または接着剤を用いて行うことができる。【００４１】
積層包剤７ａ，７ｂを構成する各層のうち、ＰＡＮ層２は、貼付剤１０における粘着層１４中に含まれるビソプロロールと反応したり、又はビソプロロールを吸着したりすることが殆どないことから、貼付剤１０から包装袋への薬物移行等を防ぐ役割を果たしている。【００４２】
Ａｌ層４は、水分の透過を遮蔽する遮蔽層として機能するほか、気体や光等の透過を遮断する特性に優れていることから、包装袋８内を気密に保つ役割を果たしている。また、ＰＥＴ層６は、酸素の透過性が低いことから、包装袋８の気密性を更に高める効果がある。これらの各層を備える包装袋８によれば、貼付剤からのビソプロロール化合物の移行を抑制でき、また外部雰囲気の影響も極力排除することができるようになるため、貼付剤１０の長期保存が可能となる。【００４３】
また、本実施形態の貼付剤入り包装袋１においては、上述したように、包装袋８内の２５℃における相対湿度が２５％以下に維持されている。【００４４】
ここで、貼付剤１０の粘着層１４に含まれる薬物であるビソプロロール化合物は、極めて加水分解されやすいという特性を有しているため、従来、ビソプロロール化合物を貼付剤に適用することは非常に困難であった。【００４５】
これに対して、本発明者らの新たな知見によれば、ビソプロロール化合物、特に貼付剤における粘着層に含まれるビソプロロール化合物は、上記相対湿度の値（２５℃で２５％以下）において、加水分解反応が顕著に抑制されることが判明した。【００４６】
そして、貼付剤入り包装袋１においては、包装袋８内部の相対湿度が２５％以下に維持されているため、上述の如く、貼付剤１０の粘着層１４中のビソプロロール化合物は加水分解を生じることが極めて少ない。したがって、本実施形態の貼付剤入り包装袋１によれば、従来困難であったビソプロロールの貼付剤への適用が容易となる。また、得られた貼付剤１は、この貼付剤入り包装袋１の形態において保存安定性が極めて高いものとなる。【００４７】
なお、貼付剤入り包装袋１における貼付剤１０の保存安定性を更に高める観点からは、包装袋８内の２５℃における相対湿度は、２２％以下であると好ましく、２０％以下であるとより好ましく、１７％以下であると更に好ましく、１５％以下であると一層好ましく、１０％以下であると最も好ましい。また、２５℃以外の温度、例えば４０℃や６０℃においても、上述した値以下に維持されるとより好ましい。【００４８】
ビソプロロール化合物の加水分解を防ぐ目的からは、包装体８内には水分が存在していないこと、すなわち相対湿度が０％であることが理想的である。しかし、貼付剤１０と包装袋８との間で静電気が発生して両者が接触しやすい場合、また、このために貼付剤１０の包装袋８からの取り出しが困難となる場合などは、これらの不都合を避けるために、包装袋８内に僅かに水分が存在していてもよい。この場合、包装袋８内の２５℃における相対湿度値は２％以上とすることが好ましい。【００４９】
上述したように、本実施形態の貼付剤入り包装袋１においては、包装袋８内に包装乾燥剤２０が貼付剤１０とともに収容されており、上記相対湿度の値は、この包装乾燥剤２０によって達成されている。より具体的には、包装袋８内に収容された包装乾燥剤２０が、包装袋８内に存在する水分を吸収（吸着）することによって当該包装袋８内が乾燥され、これにより、包装袋８内の相対湿度が上述した数値範囲内となる。【００５０】
この包装乾燥剤２０は、乾燥剤用包装袋２４、及びこの包装袋２４内に収容された乾燥剤２２から構成されるものである。乾燥剤用包装袋２４は、内部に乾燥剤２２を収容可能であり、乾燥剤２２による乾燥を妨げるものではなく、水分を透過可能なものであれば特に制限なく適用できる。例えば、低密度ポリエチレン（ＬＤＰＥ）からなる樹脂フィルム、織布や不織布等の布剤、紙等の水分を透過可能な材料から構成されるものが例示できる。また、乾燥剤用包装袋２４の構成材料としては、これらのような水分を透過可能な材料以外に、水分を透過しない材料を用いることもできる。このような材料を適用する場合には、当該材料から構成される包装袋２４に、内部に収容する乾燥剤２２が外部に漏出しない程度のサイズであって水分の透過が可能である穴を設けることで、その透水性を確保することができる。【００５１】
この乾燥剤用包装袋２４内部に収容される乾燥剤２２としては、一般に乾燥剤として用いられる公知の材料からなるものが適用でき、例えば、水分を物理的又は化学的に吸着する能力を有する物質からなる乾燥剤が例示できる。なかでも、乾燥剤２２としては、水分を物理的に吸着可能な物理的乾燥剤が、取り扱いが容易であり、貼付剤１０等を汚染することが少なく、しかも乾燥能力が高いことから好ましい。このような物理的乾燥剤としては、多孔質物質からなる粉体状の物質が好ましい。【００５２】
より具体的には、多孔質物質としては、無定形の多孔質物質である金属酸化物からなる多孔質物質、結晶性の多孔質物質であるゼオライトからなる多孔質物質、又は、結晶性又は非晶質性の多孔質物質である粘土鉱物からなる多孔質物質が挙げられる。より具体的には、金属酸化物系の多孔質物質としてシリカゲル及びアルミナが挙げられ、ゼオライト系の多孔質物質としてモレキュラーシーブが挙げられ、粘土鉱物系の多孔質物質としてモンモリロナイトが挙げられる。【００５３】
なかでも、乾燥剤２２を構成する物質としては、シリカゲル、モレキュラーシーブ又はモンモリロナイトが好ましい。なお、これらは単独で用いてもよく、また２種以上を組み合わせて用いてもよい。乾燥剤２２に上述したような多孔質物質を用いる場合、その細孔のサイズ等は特に制限されず、メソ孔、マイクロ孔等を有する多孔質物質を適宜選択して用いることができる。【００５４】
このような構成を有する包装乾燥剤２０は、包装袋８内の相対湿度を上述した値とし得る性能を有している必要がある。すなわち、包装乾燥剤２０が有している乾燥剤２２の量は、貼付剤入り包装袋１における包装袋８内を当該値の相対湿度とすることができる量である。【００５５】
また、包装乾燥剤２０のサイズも、同様の観点に基づいて適宜設定する必要があるが、貼付剤入り包装袋１全体をコンパクトにするために、上記相対湿度が達成できる範囲において可能な限り小さいことが好ましい。より具体的には、貼付剤１０の面積よりも大きくならないサイズであって、可能な限り薄いことが好ましい。【００５６】
なお、本発明の貼付剤入り包装袋においては、包装袋８内部の相対湿度の値は、上述した包装乾燥剤２０による方法以外に、他の方法によって達成されてもよい。【００５７】
例えば、貼付剤１０の製造時又は製造後に、この貼付剤１０を加熱・減圧条件下におく等の所定の乾燥操作を施すことで、粘着層１４等に吸着された水分量を極力少なくしておき、当該操作後の貼付剤１０を直ちに外部の水分を遮蔽できる包装袋８内に密閉する方法が挙げられる。また、貼付剤１０を包装するとともに包装袋８内部に乾燥窒素を封入する方法も挙げられる。なお、これらの方法を組み合わせて実施することもできる。【００５８】
このような構成を有する貼付剤入り包装袋１は、例えば、以下に示す製造方法によって製造することができる。【００５９】
貼付剤１０の製造に際しては、まず、粘着層１４の構成成分である基剤、粘着付与剤、軟化剤及びビソプロロール化合物を混合して粘着剤組成物とした後、この組成物を加熱して溶融（軟化）させる。次いで、溶融（軟化）状態の組成物を支持体１２又は剥離フィルム１６のいずれか一方の表面に塗布した後、塗布された組成物の層と支持体１２及び剥離フィルム１６のうちの他方のものとを張り合わせる。これにより支持体１２上に粘着層１４が形成された貼付剤１０に剥離フィルム１６が付着した構造の積層体を得る。また、他の方法として、上記組成物をトルエン、ヘキサン、ヘプタン、酢酸エチル等の溶媒に溶解させた溶液（又は混合物）を、支持体１２及び剥離フィルム１６のいずれか一方に塗布し、塗布物中の溶媒を乾燥除去した後、上述したように張り合わせることにより、同様の構造を有する積層体を得る方法も挙げられる。【００６０】
なお、貼付剤１０の製造に際しては、粘着層１４の形成後、又は、剥離フィルム１６の付着後に、貼付剤１０を加熱・減圧条件下におくなどして、製造中に粘着層１４中に吸着された水分を除去しておくことも好適である。ただし、好適な実施形態の貼付剤入り包装袋１においては、貼付剤１０を包装乾燥剤２０とともに包装袋８内に包装しているため、粘着層１４中の水分は、包装乾燥剤２０によって十分に吸着される。このため、粘着層１４中の水分量は、貼付剤１０を包装した後であっても好適なレベルにまで低減され得る。したがって、包装袋８内に包装乾燥剤２０を有する貼付剤入り包装袋１の製造方法においては、上記したような特段の乾燥操作はあえて実施しなくともよい。【００６１】
包装乾燥剤２０は、例えば、乾燥剤用包装袋２４を構成するための一対の略矩形のフィルムを準備し、乾燥剤２２を挟むようにしてこれらのフィルムを対向配置した後、ヒートシールや接着等により周囲を接合することによって製造することができる。また、予め上記一対の略矩形のフィルムの３辺を接合しておき、開口部から乾燥剤２２を投入してから、残りの一辺を閉じるようにしてもよい。【００６２】
そして、このようにして製造された貼付剤１０及び包装乾燥剤２０を、上述した一対の積層包材７ａ，７ｂの間に挟むように配置した後、この積層包材７ａ，７ｂの外縁部を、ヒートシール、接着等によって接合する。また、一対の積層包材７ａ，７ｂの３辺を予め接合しておき、開口部から貼付剤１０及び包装乾燥剤２０を導入した後に、残りの一辺を閉じてもよい。このようにして貼付剤入り包装袋１を得ることができる。【００６３】
上述した構成を有する貼付剤入り包装袋１によれば、以下に示す作用・効果が得られるようになる。【００６４】
まず、貼付剤入り包装袋１においては、包装袋８内部の２５℃における相対湿度が２５％以下に維持されている。この相対湿度の値は、上述の如く、貼付剤１０における粘着層１４に含有されたビソプロロール化合物の加水分解を効果的に抑制し得る値である。したがって、貼付剤入り包装袋１においては、粘着層１４中のビソプロロール化合物の加水分解が極めて進行し難くなっている。その結果、貼付剤１０の長期保存が可能となり、長期保存後の貼付剤１０であっても、十分に有効な効能を有するものとなる。【００６５】
また、好適な実施形態の貼付剤入り包装袋１においては、包装乾燥剤２０を貼付剤１０と共存させるだけで上記相対湿度の値を達成することができる。このため、貼付剤１０の製造時または包装時には、包装袋８内の水分を除去するための特段の乾燥操作は必要とされない。したがって、貼付剤入り包装袋１によれば、貼付剤１０の長期保存が可能になる上、貼付剤１０及び貼付剤入り包装袋１の製造工程も簡略化することができるようになる。【００６６】
このように、本発明の貼付剤入り包装袋によれば、従来、その高い加水分解性に起因して極めて困難であったビソプロロール化合物の貼付剤への適用が容易となる。そして、この貼付剤入り包装袋においては、粘着層にビソプロロールを含む貼付剤が高い保存安定性を有している。そのため、かかる貼付剤は、保存中における経時的な効能の低下が極めて少ないものとなる。【００６７】
以上、本発明の貼付剤入り包装袋の実施形態について説明したが、本発明は必ずしも上述した実施形態に限定されるものではなく、種々の変形が可能である。例えば、貼付剤入り包装袋１においては、貼付剤１０及び包装袋８はいずれも略矩形を有するものとしたが、その形状は特に制限されるものではなく、例えば円形や多角形等の形状であってもよい。【００６８】
また、上記実施形態においては、包装袋８を、３層構造を有する積層包材７ａ，７ｂからなるものとして記述したが、本発明の貼付剤入り包装袋における包装袋は、少なくとも水分の透過を遮蔽する能力を有していればよく、この条件を満たす限りにおいて、１層若しくは２層、又は４層以上の積層構造を有していてもよい。
【実施例】
【００６９】
以下、本発明を実施例により更に詳細に説明するが、本発明はこれらの実施例に限定されるものではない。
＜貼付剤の製造＞【００７０】
（製造例１）
ビソプロロール、軟化剤である流動パラフィン及びセバシン酸ジエチルを容器に入れて攪拌し、これらを十分に混合した。この混合物を、基剤であるＳＩＳ及びアクリル系重合体（Duro-tak2１9４、ナショナル・スターチ・アンド・ケミカル社製）、並びに粘着付与剤である脂環族飽和炭化水素樹脂（アルコンＰ−１００、荒川化学社製）をトルエンに溶解した溶液と混合して、塗工液を調製した。【００７１】
次いで、この塗工液を、シリコン処理したＰＥＴからなる剥離フィルム上に塗布した後、トルエンを揮発及び除去して粘着層とし、さらに、この粘着層上にＰＥＴからなる支持体を付着させて、支持体上の粘着層が剥離フィルムに覆われた状態の貼付剤を得た。得られた貼付剤における片面の面積は１０ｃｍ２となるようにした。なお、本製造例において、上記各成分の配合量は、粘着層中で各成分が下記表１に示す含有量となるように調整した。【００７２】
【表１】
0004989892.tif 000002
【００７３】
（製造例２）
ビソプロロール化合物であるフマル酸ビソプロロール、軟化剤である流動パラフィン及びセバシン酸ジエチル、並びに、無水酢酸ナトリウムを乳鉢にとり、これらを十分に混合した。この混合物を、基剤であるＳＩＳ及びアクリル系重合体（Duro-tak2１9４、ナショナル・スターチ・アンド・ケミカル社製）、並びに粘着付与剤である脂環族飽和炭化水素樹脂（アルコンＰ−１００、荒川化学社製）をトルエンに溶解した溶液と混合して、塗工液を調製した。得られた塗工液を用い、製造例１と同様にして貼付剤を得た。なお、本製造例において、上記各成分の配合量は、粘着層中で各成分が下記表２に示す含有量となるように調整した。【００７４】
【表２】
0004989892.tif 000003
＜包装乾燥剤の調製＞【００７５】
（包装乾燥剤Ａ）
乾燥剤であるシリカ系乾燥剤（ＳＯＲＢ−ＩＴ（登録商標）、スードケミー社製）を、透湿性を有する乾燥剤用包装袋により包装して、包装乾燥剤Ａを得た。【００７６】
（包装乾燥剤Ｂ）
乾燥剤であるモレキュラーシーブ（ＴＲＩ−ＳＯＲＢ（登録商標）、スードケミー社製）を、透湿性を有する乾燥剤用包装袋により包装して、包装乾燥剤Ｂを得た。【００７７】
（包装乾燥剤Ｃ）
乾燥剤である粘土鉱物系乾燥剤（ＤＥＳＩＰＡＫ（登録商標）、スードケミー社製）を、透湿性を有する乾燥剤用包装袋により包装して、包装乾燥剤Ｃを得た。
＜貼付剤入り包装袋の製造＞【００７８】
（実施例１）
ＰＡＮからなるＰＡＮ層、アルミニウム箔からなるＡｌ層、及びＰＥＴからなるＰＥＴ層をこの順に有する略正方形の積層包材を２つ準備し、これらをＰＡＮ層が内側となるように対向に配置した。この一対の積層包材の間に、製造例１の貼付剤、及び、包装乾燥剤Ａを挟み、さらに一対の積層包材の外縁をヒートシールにより接合して、貼付剤入り包装袋を得た。得られた貼付剤入り包装袋の内面の全表面積は１３４ｃｍ２とした。また、包装袋内の相対湿度は１０％となるようにした。【００７９】
なお、包装袋内の相対湿度（１０％）は以下に示す方法にしたがって調整した。すなわち、まず、乾燥剤のみを包装体に収容したサンプルを一定の温度及び湿度条件で２４時間保管した後に、この包装袋内の相対湿度を測定した。そして、相対湿度の値が１０％となった場合のサンプルと同様の条件を、本実施例における「包装袋内の相対湿度が１０％である」条件として適用した。なお、包装体内の相対湿度は、以下の試験においても同様にして調整した。【００８０】
（実施例２）
包装乾燥剤Ａに代えて包装乾燥剤Ｂを用いたこと以外は、実施例１と同様の手順及び条件で貼付剤入り包装袋を作製した。【００８１】
（実施例３）
包装乾燥剤Ａに代えて包装乾燥剤Ｃを用いたこと以外は、実施例１と同様の手順及び条件で貼付剤入り包装袋を作製した。【００８２】
（比較例１）
包装袋として、実施例１で用いた包装袋のＰＡＮ層及びＡｌ層の間に、硫酸マグネシウムをフィラーとして含む低密度ポリエチレンからなる吸湿部材層を更に備える包装袋を用いたこと、及び、乾燥剤を用いなかったこと以外は、実施例１と同様にして貼付剤入り包装袋を得た。なお、吸湿部材層は、当該層中に含まれる硫酸マグネシウムにより水分を吸着する特性を有している。【００８３】
なお、ここで用いた包装袋のみを、上記実施例１において相対湿度を決定するのに用いた条件（温度２５℃、相対湿度６０％）で２４時間保管した後、包装袋内部の相対湿度を測定した結果、相対湿度は３０％であった。このことから、かかる包装袋のみを用いた場合は、「包装袋内部の相対湿度が３０％である」条件となる。【００８４】
（実施例４）
製造例１で得た貼付剤に代えて、製造例２で得た貼付剤を用いたこと以外は、実施例１と同様の手順及び条件で貼付剤入り包装袋を調整した。【００８５】
（実施例５）
包装乾燥剤Ａに代えて包装乾燥剤Ｂを用いたこと以外は、実施例４と同様の手順及び条件で貼付剤入り包装袋を作製した。【００８６】
（実施例６）
包装乾燥剤Ａに代えて包装乾燥剤Ｃを用いたこと以外は、実施例４と同様の手順及び条件で貼付剤入り包装袋を作製した。【００８７】
（比較例２）
製造例１で得た貼付剤に代えて、製造例２で得た貼付剤を用いたこと以外は、比較例１と同様の手順及び条件で貼付剤入り包装袋を調整した。【００８８】
（実施例７）
包装袋内の相対湿度を２０％としたこと以外は、実施例１と同様にして貼付剤入り包装袋を得た。
［貼付剤入り包装袋の安定性評価］【００８９】
実施例１〜７及び比較例１〜２で得られた各貼付剤入り包装袋を、温度４０℃、相対湿度７５％の恒温恒湿槽中に３ヶ月間保管した。また、実施例１及び比較例１で得られた貼付剤入り包装袋を、温度２５℃、相対湿度６０％の恒温恒湿槽中に１２ヶ月間保管した。各保管期間経過後の貼付剤入り包装袋から貼付剤を取り出し、保管後の各貼付剤におけるビソプロロール又はフマル酸ビソプロロール（以下、まとめて「ビソプロロール化合物」という）の含有量を測定した。そして、保管後の各貼付剤におけるビソプロロール化合物の含有量と、保管前の貼付剤におけるビソプロロール化合物の含有量とを比較することで、各貼付剤における保管後のビソプロロール化合物の残存率（％）を算出した。【００９０】
なお、各貼付剤におけるビソプロロール化合物の含有量、及び、各貼付剤入り包装袋におけるビソプロロール化合物の残存率は、以下の通りにして測定及び算出した。すなわち、まず、保管後の各貼付剤に付着した剥離フィルムを剥離し、この貼付剤を５０ｍＬ遠沈管に入れた。この遠沈管内に抽出液としてテトラヒドロフラン１０ｍＬを入れて、１時間振とうした。次いで、抽出液に内部標準物質（４−アミノ安息香酸イソプロピル／メタノール溶液）を添加した後、この溶液をメタノールで５０ｍＬに希釈して試験サンプルとした。得られた各試験サンプルを高速液体クロマトグラフィーにより分析した。そして、予め濃度既知の標準溶液を分析して得られた検量線に基づいて、各貼付剤に含まれるビソプロロール化合物の含有量を算出した。【００９１】
一方、保管前の貼付剤として製造例１及び製造例２で得たのと同じ貼付剤を準備し、これを用いて上述した方法と同様にして各貼付剤に含まれるビソプロロール化合物の含有量を算出した。【００９２】
そして、保管後の各貼付剤入り包装袋における貼付剤に含まれるビソプロロール化合物の含有量（Ｎｉ）、及び、それぞれに対応する保管前の貼付剤に含まれるビソプロロール化合物の含有量（Ｎ０）の値を、下記式（１）に示す関係式に代入して得られた値（Ｒｉ）を、各貼付剤入り包装袋における保管後のビソプロロール化合物の残存率（％）とした。
Ｒｉ（％）＝Ｎｉ／Ｎ０×１００  …（１）【００９３】
実施例１〜７及び比較例１〜２の各貼付剤入り包装袋を用い、温度４０℃、相対湿度７５％の恒温恒湿槽中に３ヶ月間保管した場合のビソプロロール化合物の残存率を、それぞれの貼付剤入り包装袋における包装袋内の相対湿度の値とともに表３に示す。また、実施例１及び比較例１の貼付剤入り包装袋を用い、温度２５℃、相対湿度６０％の恒温恒湿槽中に１２ヶ月間保管した場合のビソプロロール化合物の残存率を、それぞれの貼付剤入り包装袋における包装袋内の相対湿度の値とともに表４に示す。【００９４】
【表３】
0004989892.tif 000004
【００９５】
【表４】
0004989892.tif 000005
【００９６】
表３及び表４より、包装袋内に乾燥剤を導入することで、包装体内の相対湿度が２５％以下であった本発明の貼付剤入り包装袋（実施例１〜７）は、相対湿度が２５％よりも大きかった比較例１及び２の貼付剤入り包装袋に比して、いずれの条件で保管した場合であっても、貼付剤中のビソプロロール化合物の残存率が高かった。これにより、本発明の貼付剤入り包装袋によれば、ビソプロロール化合物を含む貼付剤の長期保存が可能となることが判明した。
【図１】
0004989892.tif 000006